(57)【要約】  ガラス板を製造する方法は、ガラスシートの第１の主要面と第２の主要面の間が約１．６ｍｍ未満の厚さを有するガラスシートを提供するステップを含む。本方法は、ガラスシートの第１の主要面にスコアリングして、境界スコアラインおよびレリーフスコアラインを提供するステップを含む。いくつかの例において、本方法は、境界スコア深さより深いレリーフスコア深さを提供する。別の例において、本方法は、７０以上のショアＡ硬度を備えたコンベアベルトにガラスシートを配置するステップを含む。さらなる例において、過大テンプレートでガラスシートを分離する方法が提供される。
2016515085.tif 000002
【特許請求の範囲】
【請求項１】
以下のステップを含むガラス板を製造する方法：
（Ｉ）ガラスシートの第１の主要面と第２の主要面の間が約１．６ｍｍ未満の厚さを有する該ガラスシートを提供するステップ；
（ＩＩ）該ガラスシートの該第１の主要面にスコアリングして境界スコア深さを伴う境界スコアラインを提供するステップであって、該境界スコアラインは、該ガラスシートの中央の目標領域を少なくとも部分的に囲み、該ガラスシートの該中央の目標領域と外周領域の間の分離線を設定し、該外周領域は少なくとも部分的に該ガラスシートの該中央の目標領域を囲む、ステップ；
（ＩＩＩ）該ガラスシートの該第１の主要面にスコアリングしてレリーフスコア深さを伴う少なくとも１つのレリーフスコアラインを提供するステップであって、該レリーフスコアラインは前記外周領域に設定され、前記境界スコアラインの方へ伸び、該レリーフスコア深さが前記境界スコア深さより深い、ステップ；
（ＩＶ）該ガラスシートの前記中央の目標領域から該ガラスシートの該外周領域を前記分離線に沿って分離するステップ。
【請求項２】
ステップ（ＩＩ）が、前記境界スコア深さが前記ガラスシートの厚さの約１０％から約２０％であるように、該ガラスシートの前記第１の主要面にスコアリングする、請求項１に記載の方法。
【請求項３】
ステップ（ＩＩＩ）が、前記レリーフスコア深さが前記ガラスシートの厚さの約２０％から約５０％であるように、該ガラスシートの前記第１の主要面にスコアリングする、請求項１に記載の方法。
【請求項４】
ステップ（ＩＩＩ）が、前記中央の目標領域に対して放射状に間隔が置かれ、各々が該中央の目標領域の方向に向かって伸びる、複数のレリーフスコアラインとして、少なくとも１つのレリーフスコアラインを提供する、請求項１に記載の方法。
【請求項５】
ステップ（ＩＶ）が、前記外周領域内に配置された、前記中央の目標領域を囲む加力経路に沿って破断力を加えるステップを含む、請求項１に記載の方法。
【発明の詳細な説明】
【関連出願の相互参照】
【０００１】
本願は、２０１３年２月２５日に出願された米国仮特許出願第６１／７６８８８７号明細書の優先権を主張するものであり、上記特許出願の内容は参照によりその全体が本明細書に援用される。
【技術分野】
【０００２】
本発明は、一般に薄いガラス板を製造する方法に関し、特に、ガラスシートの第１の主要面にスコアリングして、境界スコアラインおよびレリーフスコアラインを提供するステップを含む、薄いガラス板を製造する方法に関する。
【背景技術】
【０００３】
比較的厚みのあるソーダ石灰ガラスから形成されたガラス板で自動車の窓を製作することが知られている。自動車用窓ガラスは、全厚４ｍｍのガラスおよび／または合せガラスから成り得る。そのような窓ガラス構造は十分な強度を提供し得る。しかしながら、この比較的厚みのある窓ガラスは、自動車の燃費効率を低下させ、ＣＯ２排出を増加し得る余分な重量を自動車に追加し得る。
【発明の概要】
【０００４】
発明を実施するための形態に記載されるいくつかの例示の態様を基本的に理解するために、本開示の単純化された要約を以下に提示する。
【０００５】
本開示の第１の態様例によれば、（Ｉ）ガラスシートの第１の主要面と第２の主要面の間が約１．６ｍｍ未満の厚さを有するガラスシートを提供するステップを含むガラス板を製造する方法である。本方法は、（ＩＩ）ガラスシートの第１の主要面にスコアリングして境界スコア深さを伴う境界スコアラインを提供するステップをさらに含む。境界スコアラインは、ガラスシートの中央の目標領域を少なくとも部分的に囲み、ガラスシートの中央の目標領域と外周領域の間の分離線を設定する。外周領域は、少なくとも部分的にガラスシートの中央の目標領域を囲む。本方法は、（ＩＩＩ）ガラスシートの第１の主要面にスコアリングしてレリーフスコア深さを伴う少なくとも１つのレリーフスコアラインを提供するステップをさらに含む。レリーフスコアラインは外周領域に設定され、境界スコアラインの方へ伸びる。レリーフスコア深さは境界スコア深さより深い。本方法は、（ＩＶ）ガラスシートの中央の目標領域からガラスシートの外周領域を分離線に沿って分離するステップをさらに含む。
【０００６】
第１の態様の一例によれば、ステップ（ＩＩ）は、境界スコア深さがガラスシートの厚さの約１０％から約２０％であるように、ガラスシートの第１の主要面にスコアリングする。
【０００７】
第１の態様の別の例によれば、ステップ（ＩＩＩ）は、レリーフスコア深さがガラスシートの厚さの約２０％から約５０％であるように、ガラスシートの第１の主要面にスコアリングする。
【０００８】
さらに第１の態様の別の例によれば、ステップ（ＩＩＩ）は、中央の目標領域に対して放射状に間隔が置かれ、各々が中央の目標領域の方向に向かって伸びる、複数のレリーフスコアラインとして、少なくとも１つのレリーフスコアラインを提供する。
【０００９】
さらに第１の態様の別の例によれば、ステップ（ＩＶ）は、外周領域内に配置された、中央の目標領域を囲む加力経路に沿って破断力を加えるステップを含む。たとえば、ステップ（ＩＶ）は、加力経路に沿って移動する加力装置で破断力を加えるステップを含むことができる。さらにまたはあるいは、ステップ（ＩＶ）は、分離線から約６ｍｍから約１８ｍｍの距離を置いた、加力経路を提供することができる。
【００１０】
第１の態様の別の例によれば、ステップ（ＩＩＩ）は、少なくとも１つのレリーフスコアラインが境界スコアラインに向かい、境界スコアラインからギャップにより隔てられた、外周領域内に位置する終了点まで伸びるように、第１の主要面にスコアリングする。
【００１１】
第１の態様は、単独でまたは上記第１の態様例の１つまたは任意の組合せと併用して実行されてもよい。
【００１２】
本開示の第２の態様によれば、ガラス板を製造する方法は、（Ｉ）ガラスシートの第１の主要面と第２の主要面の間が約１．６ｍｍ未満の厚さを有するガラスシートを提供するステップを含む。本方法は、（ＩＩ）７０以上のショアＡ硬度を有するコンベアベルトにガラスシートを配置するステップをさらに含む。本方法は、（ＩＩＩ）コンベアベルトに支持されたガラスシートの第１の主要面にスコアリングして、ガラスシートの中央の目標領域を少なくとも部分的に囲む境界スコアラインを提供し、ガラスシートの中央の目標領域と外周領域の間の分離線を設定するステップをさらに含む。外周領域は、少なくとも部分的にガラスシートの中央の目標領域を囲む。本方法は、（ＩＶ）コンベアベルトに支持されたガラスシートの第１の主要面にスコアリングし、外周領域において設定された、境界スコアラインに向かって伸びる、少なくとも１つのレリーフスコアラインを提供するステップをさらに含む。本方法は、（Ｖ）ガラスシートの中央の目標領域からガラスシートの外周領域を分離線に沿って分離するステップをさらに含む。
【００１３】
第２の態様の一例によれば、本方法は、中央の目標領域の設置面積より大きい設置面積を有する実質的に固いテンプレートを備えたコンベアベルトを支持するステップを含み、テンプレートは分離線と幾何学的に同様の外周を含む。一例において、テンプレートは任意選択的に約１．５ｍｍから約３ｍｍの厚さを有する。さらにまたはあるいは、別の例において、テンプレートは、テンプレートの外周と分離線の間の余剰寸法が約１．５ｍｍから約３ｍｍとなるように、中央の目標領域と配列される。
【００１４】
第２の態様の別の例によれば、ステップ（ＩＩ）は、ガラスシートの第１の主要面にスコアリングし、境界スコアラインに境界スコア深さを提供するステップを含む。さらに、ステップ（ＩＩＩ）は、ガラスシートの第１の主要面にスコアリングし、少なくとも１つのレリーフスコアラインにレリーフスコア深さを提供するステップを含み、レリーフスコア深さは境界スコア深さより深い。
【００１５】
さらに第２の態様の別の例において、ステップ（ＩＩ）は、境界スコアラインの境界スコア深さがガラスシート厚さの約１０％から約２０％であるように、ガラスシートの第１の主要面にスコアリングする。
【００１６】
さらに第２の態様の別の例において、ステップ（ＩＩＩ）は、レリーフスコアラインのレリーフスコア深さがガラスシート厚さの約２０％から約５０％であるように、ガラスシートの第１の主要面にスコアリングする。
【００１７】
第２の態様の別の例において、ステップ（Ｖ）は、外周領域内に配置された、中央の目標領域を囲む加力経路に沿って移動する加力装置で破断力を加えるステップを含む。一つの追加例において、ステップ（Ｖ）は、分離線から約６ｍｍから約１８ｍｍの距離を置いた、加力経路を提供する。
【００１８】
第２の態様のさらに別の例において、ステップ（ＩＩＩ）は、少なくとも１つのレリーフスコアラインが境界スコアラインに向かい、境界スコアラインからギャップにより隔てられた、外周領域内に位置する終了点まで伸びるように、第１の主要面にスコアリングする。
【００１９】
第２の態様は、単独でまたは上記の第２の態様例の１つまたは任意の組合せと併用して実行されてもよい。
【００２０】
第３の態様例によれば、ガラス板を製造する方法は、（Ｉ）ガラスシートの第１の主要面と第２の主要面の間が約１．６ｍｍ未満の厚さのガラスシートを提供するステップを含む。本方法は、（ＩＩ）約１．５ｍｍから約３ｍｍの厚さを含む実質的に固いテンプレートにより支持されたコンベアベルトにガラスシートを配置するステップをさらに含む。
本方法は、（ＩＩＩ）コンベアベルトに支持されたガラスシートの第１の主要面にスコアリングして、ガラスシートの中央の目標領域を少なくとも部分的に囲む、境界スコアラインを提供し、ガラスシートの中央の目標領域と外周領域の間の分離線を設定するステップをさらに含む。外周領域は少なくとも部分的にガラスシートの中央の目標領域を囲み、固いテンプレートは中央の目標領域の設置面積より大きい設置面積を含み、テンプレートは分離線と幾何学的に同様の外周を含む。本方法は、（ＩＶ）コンベアベルトに支持されたガラスシートの第１の主要面にスコアリングし、外周領域に設定され、境界スコアラインに向かって伸びる少なくとも１つのレリーフスコアラインを提供するステップをさらに含む。本方法は、（Ｖ）テンプレートの外周と分離線の間の余剰寸法が約１．５ｍｍから約３ｍｍとなるように、中央の目標領域にテンプレートを配列させるステップをさらに含む。
本方法は、（ＶＩ）外周領域内に配置された、中央の目標領域を囲む加力経路に沿って移動する加力装置で破断力を加え、分離線に沿ってガラスシートの中央の目標領域からガラスシートの外周領域を分離するステップをさらに含む。加力経路は、分離線から約６ｍｍから約１８ｍｍの距離を置いて配置される。
【００２１】
第３の態様は、単独でまたは７０以上のショアＡ硬度を有するコンベアベルトを提供するステップと組み合わせて提供され得る。
【図面の簡単な説明】
【００２２】
本開示のこれらならびに他の特徴、態様および利点は、以下の詳細な説明を添付の図面を参照して読むと、よりよく理解される。
【図１】コンベアベルトに配置されたガラスシートの平面図である。
【図２】図１の線２−２における断面図である。
【図３】図２で示される、境界スコアラインおよびテンプレートの周辺エッジに対する加力装置の拡大図である。
【図４】図２で示される、境界スコアラインにスコアリングするスコアリング装置の拡大図である。
【図５】本開示の方法例に従って行なわれた方法例のステップを図示するフローチャートである。
【発明を実施するための形態】
【００２３】
ここで、本開示の実施形態例を示している添付の図面を参照し、方法を以下でより詳細に説明する。可能な限り、図面を通して、同じまたは同様の部分の参照には同じ参照番号を使用する。ただし、本開示は多くの異なる形で具現化してもよく、本書に明記される実施形態に限定されるものと解釈されるべきではない。
【００２４】
より薄い厚さのガラス板を提供することが所望される。そのようなガラス板はたとえば、従来の窓構造を組み込む車両と比較して、燃費効率および自動車排気量を削減する車両用軽量窓を提供するのに使用され得る。従来の加工技術により発生し得るような欠点のない、比較的薄いガラスシートからガラス板を加工するための生産技術を提供することが、さらに所望される。本開示の独特な特徴は、厚さがたとえば約０．５ｍｍから約１．６ｍｍのように、約０．５ｍｍか約１．１ｍｍのように、約１．６ｍｍ未満である薄いガラスシートの加工中に、本来なら起こり得る面倒な問題もなく、ガラスシートからガラス板を分離することを可能にする。
【００２５】
図５を参照すると、ガラス板を製造する方法は、ガラスシートを提供するステップ５０１を含むことができる。たとえば、ガラスシートは様々な方法で提供することができ、ガラスシートは、ダウンドロー、アップドロー、フロート、フュージョン、プレス圧延（ｐｒｅｓｓ  ｒｏｌｌｉｎｇ）、スロットドローまたは他のガラス成形加工技術によって製作されたガラスリボンから得ることができる。一例に過ぎないが、ガラスリボンは、初期状態の表面を有するガラスを製作するために、成形ウェッジからフュージョンダウンドローされてもよい。さらに、ガラスリボンは、たとえば約０．５ｍｍから約１．６ｍｍ厚のように、約０．５ｍｍから約１．１ｍｍ厚のように、約１．６ｍｍ未満の厚さに延伸することができる。そのため、ガラスシートは、様々な分離技術（たとえば、機械的および／またはレーザースコアリングまたは分離技術）により適切な大きさでガラスリボンから提供されてもよい。
【００２６】
図１から図３を参照すると、ガラスシート１０１は、ガラスシート１０１の第１の主要面１０３と第２の主要面１０５の間に、たとえば約０．５ｍｍから約１．６ｍｍ厚のように、約０．５ｍｍから約１．１ｍｍ厚のように、約１．６ｍｍ未満の厚さ「Ｔ」を備えることができる。ガラスシート１０１は実質的に平板であり得るが、ガラスシート１０１は本開示の方法により製作されたガラス板１０７の用途に依存して曲線状の形状を含むことができる。ガラスシート１０１は特定の用途に依存して様々なガラス材料から形成することができる。一例において、ガラスシート１０１は、最終のガラス板形状を形成するよう加工した後、化学的に（たとえばイオン交換強化により）強化された耐久性を有する軽量なガラス板を提供し得るガラス材料から形成される。たとえば、ガラスシート１０１は、より詳しく以下に記述されるように、ガラスシート１０１から分離されるガラス板１０７を得るために加工され得る、アルミノケイ酸塩ガラス、アルカリアルミノホウケイ酸塩ガラスまたは他のガラス組成を含んでもよい。いったん最終形状に加工されれば、ガラス板１０７は次に化学的に強化され得、化学的に強化された特性を備えた最終ガラス板構造が提供される。
【００２７】
図５に示されるように、本方法は、ガラスシート１０１の第１の主要面１０３をスコアリングし、図１および図３で示される境界スコアライン１０９を提供するステップ５０３をさらに含むことができる。境界スコアライン１０９は、分離処理中に応力が集中するように作用し得る裂け目、溝または他の表面欠陥を含み得る。境界スコアライン１０９は、実質的に連続的になり得るか、または共同して境界スコアラインを設定する互いに揃って並んだ一連の不連続点を含んでもよい。図３に示されるように、境界スコアライン１０９は境界スコア深さＤ１を含み得る。境界スコア深さＤ１は、ガラスシート１０１の中央の目標領域１０６のチッピングおよび他の欠陥を低減するのに比較的浅くなるよう選択されてもよい。深さを深くすると、加力要件を低減してスコアラインに沿って容易に破断を可能にするという利点があり得る。しかしながら、比較的深いスコアラインをスコアリングすることは、過度のチップ、クラックまたは他の欠陥を招き得、それらが中央の目標領域の周辺に残され得る。いくつかの例において、境界スコア深さＤ１がガラスシート１０１の厚さ「Ｔ」の約１０％から約２０％であるように、本方法は第１の主要面１０３にスコアリングする。境界スコアライン１０９にスコア深さＤ１をガラスシート１０１の厚さ「Ｔ」の約１０％から約２０％で提供することで、ガラスシート１０１からガラス板１０７を分離するときに、境界スコアラインに沿って分離クラックの適切な伝播を可能にする一方で、中央の目標領域の周辺に残る過度のチップ、クラックおよび他の欠陥を最小限にするのを助けることができる。
【００２８】
図１に示されるように、境界スコアライン１０９はガラスシート１０１の中央の目標領域１０６を少なくとも部分的に囲む。たとえば、境界スコアライン１０９は、ガラス板１０７に分離され得る、中央の目標領域１０６を完全に囲む閉ループ境界スコアラインを含み得る。境界スコアライン１０９は、ガラスシート１０１の中央の目標領域１０６と外周領域１１３の間の分離線１１１を設定する。外周領域１１３は、ガラスシート１０１の中央の目標領域１０６を少なくとも部分的に囲む。たとえば、図１に示されるように、外周領域１１３は、中央の目標領域１０６と外周領域１１３の間の閉ループ分離線を含む分離線１１１で中央の目標領域１０６を完全に囲むことができる。
【００２９】
図５に示されるように、本方法は少なくとも１つのレリーフスコアラインを提供するためのスコアリングステップ５０５をさらに含むことができる。レリーフスコアラインは、分離処理中に応力が集中するように作用し得る裂け目、溝または他の表面欠陥を含み得る。レリーフスコアラインは実質的に連続的になり得るか、または共同してレリーフスコアラインを設定する互いに揃って並んだ一連の不連続点を含んでもよい。矢印５０７により示されるように、ステップ５０５は、上記境界スコアライン１０９を提供するスコアリングステップ５０３の後に行なうことができる。矢印５０９により示されるように、さらなる例において、レリーフスコアラインを提供するスコアリングステップ５０５を最初に行ない、次いで、矢印５１１により示されるように、本方法は、続いて境界スコアラインを提供するスコアリングステップ５０３に進むことができる。さらなる例において、境界スコアラインとレリーフスコアラインは同時にまたは他の順序付けられた時間配列でスコアリングされてもよい。
【００３０】
ステップ５０５に関して、図１に示されるように、本方法は、ガラスシート１０１の第１の主要面１０３にスコアリングし、外周領域１１３で設定され、境界スコアライン１０９の方へ伸びる少なくとも１つのレリーフスコアライン１１５を提供するステップを含むことができる。単一のレリーフスコアラインが可能だが、図１に示されるように、中央の目標領域１０６に対して放射状に間隔が置かれ、各々が中央の目標領域１０６の方向に向かって伸びる、複数のレリーフスコアラインが提供されてもよい。たとえば、図示されるように、複数のレリーフスコアライン１１５は、任意選択的に中央の目標領域１０６をハブとスポークのパターンにおいて配置することができ、中央の目標領域１０６から放射状に遠ざかるように伸び、中央の目標領域１０６に対して放射状に間隔を置いて配置された、放射状スポークとして伸びるレリーフスコアライン１１５を備えたハブを、中央の目標領域１０６が含む。レリーフスコアライン１１５を提供すると、分離線１１１に沿ってガラスシート１０１から中央の目標領域１０６を分離するのに必要な力を低減するのを助けることができ、また比較的複雑な形状を有するガラス板を分離することを可能にし得る。さらに、複数のレリーフスコアライン１１５を提供すると、外周領域１１３の部分の制御された分離が可能となり、ガラスシート１０１から中央の目標領域１０６の制御された分離を提供するのを助け、一方、中央の目標領域１０６の表面またはエッジ部分の欠陥を発生させ得る、応力集中および他の条件から中央の目標領域１０６を隔離するのを助ける。
【００３１】
図３において陰線で示されるように、レリーフスコアライン１１５はレリーフスコア深さＤ２を含むことができる。いくつかの例において、図示されるように、レリーフスコア深さＤ２は境界スコア深さＤ１より大きい。たとえば、いくつかの方法は、レリーフスコア深さＤ２がガラスシート１０１の厚さ「Ｔ」の約２０％から約５０％であるようにガラスシート１０１の第１の主要面１０３にスコアリングすることができる。レリーフスコア深さＤ２の深さを増加させることは、加力レベルを低減してもレリーフスコアライン１１５に沿ってクラックを伝播させるのが容易になるという利点をもたらし得る。さらに、これらの欠陥を含む外周領域１１３が続いて分離され、ガラス板１０７の近傍から除去されるので、スコアリング工程中の比較的深いレリーフスコアライン１１５に起因する、増加したチップ、クラックまたは他の欠陥は心配にあたらない。そのため、比較的深いレリーフスコアライン１１５に起因するいかなる欠陥も、ガラスシートの外周領域１１３により運ばれ、中央の目標領域１０６を損なわないであろう。
【００３２】
境界スコアライン１０９および／またはレリーフスコアライン１１５のスコアリングは様々な技術で実行することができる。一例において、スコアリング法は、多結晶ダイヤモンドを含み得るスコアリングホイール２０３を備えたスコアリング装置２０１により実行することができるが、さらなる例において、他の切削材が使用されてもよい。さらに、スコアリングホイールは鋭い先端角度を有し得る。図４に示されるように、スコアリングホイール２０３の先端角度「Ａ」は約１１０°から約１２５°の範囲内になり得るが、さらなる例において他の先端角度が提供されてもよい。さらなる例において、スコアリングホイール２０３は、約３ｍｍの直径を含み得るが、さらなる例において他の大きさのスコアリングホイールが使用されてもよい。
【００３３】
スコアリング装置２０１は、所望のパターンにおいてスコアリング技術を実行し得るコンピューター数値制御されたコントローラー（ＣＮＣ）または他の自動システム下のモータにより駆動されてもよい。さらに、スコアリング装置２０１は境界スコアライン１０９およびレリーフスコアライン１１５の両方を作製するのに操作され得るが、異なるスコアリング装置がさらなる例において提供されてもよい。一例において、スコアリング装置２０１により加えられている下向きの力は、先端角度、スコアリングホイール材質、ガラス特性、シート厚および他のパラメーターのような様々なパラメーターに依存して所望の深さを達成するように制御することができる。いくつかの例において、より大きいレリーフスコア深さＤ２を作製するレリーフスコアライン１１５を作製するとき、境界スコアライン１０９を作製するのに使用される力と比較すると、スコアリング装置２０１により加えられる下向きの力はより大きくなり得る。たとえば、スコアリング装置２０１は、ガラスシート１０１の厚さ「Ｔ」の約１０％から約２０％の境界スコア深さＤ１で境界スコアライン１０９を作製するために、約４５Ｎから約５５Ｎの範囲内の下向きの力でスコアリングするのに使用することができる。スコアリング装置２０１はまた、ガラスシート１０１の厚さ「Ｔ」の約２０％から約５０％のレリーフスコア深さＤ２でレリーフスコアライン１１５を作製するために、約５５Ｎから約６５Ｎの範囲内の下向きの力でスコアリングするのに使用することができる。
【００３４】
いくつかの例において、直径３ｍｍのスコアリングホイール、４５Ｎから５５Ｎの範囲における制御された下向きの力、および３０ｍ／分から１５０ｍ／分にわたるスコアリング速度は、傷（メディアンクラック）の深さが約１００μｍである均一なスコアラインを経路全体にもたらす一方、エッジチッピングの大きさが３０μｍ未満に著しく低減され得る。
【００３５】
一例において、ステップ５０５中、本方法は少なくとも１つのレリーフスコアライン１１５が境界スコアライン１０９に向かい、境界スコアライン１０９からギャップ１１８により隔てられた、外周領域１１３内に位置する終了点１１７まで伸びるように、第１の主要面１０３にスコアリングするステップを含むことができる。たとえば、境界スコアライン１０９をスコアリングするステップ５０３が最初に行なわれる場合、レリーフスコアライン１１５は、終了点１１７からスコアリングが開始され、次に、ガラスシート１０１の外端１１９に向かう方向でスコアリングされ得る。あるいは、レリーフスコアライン１１５は、外端１１９からスコアリングが開始され、次に、境界スコアライン１０９に向かう方向でスコアリングされ、ギャップ１１８が境界スコアライン１０９とレリーフスコアライン１１５の間に存在するように、終了点１１７で終了する。ステップ５０５がステップ５０３の前に行なわれる場合、境界スコアラインは、ギャップ１１８が、対応する終了点１１７と境界スコアライン１０９の間に存在するようにステップ５０３中で提供され得る。ギャップ１１８を提供することは、レリーフ切断の終了点での欠陥が分離線１１１をまたぎ、中央の目標領域１０６の周辺を破損することにより本来ならば発生し得る、中央の目標領域１０６の傷を予防するのを助ける。
【００３６】
図５でさらに示されるように、本方法はコンベアベルト１２１にガラスシート１０１を配置する任意選択のステップ５１３をさらに含んでもよい。コンベアベルト１２１は複数のガラス板１０７を迅速に製作する組立てラインに沿って自動処理を促進するのに有用になり得る。いくつかのさらなる例において、コンベアベルト１２１は、７０以上のショアＡ硬度を有する。７０以上のショアＡ硬度を有する比較的固いコンベアベルト１２１を提供することは、スコアリング処理、特に境界スコアライン１０９のスコアリングに関して、役立つ。実際、７０以上のショアＡ硬度を有するコンベアベルト１２１を提供すると、境界スコアライン１０９をスコアリングするとき、ガラスシート１０１の局所的な曲げの予防を助け得、それによって、本来ならば中央の目標領域１０６を破損し得るチップ、クラックまたは他の欠陥を最小限にするのに役立つ。コンベアベルト１２１はまた、比較的微細組織を含むことができ、ガラスシート１０１の局所的な曲げを予防するのにさらに役立つ。たとえば、コンベアベルト１２１は、たとえば０．５ｍｍ未満という特徴的な高さおよび０．５ｍｍ未満という特徴的な間隔を有する、比較的微細組織を備えることができる。たとえば、コンベアベルト１２１の支持表面トポグラフィーはしばしば粗く、実質的に滑らかではない。粗い表面は、０．５ｍｍ未満の高さおよび０．５ｍｍ未満の間隔を有する、粗い表面上のピークなどの特徴を有し、ガラスシート１０１の局所的な曲げを予防するのに役立つ。さらなる例において、コンベアベルト１２１の支持表面トポグラフィーは実質的に平滑表面を有していてもよく、実質的に容易には見えない表面特徴、または、０．５ｍｍより著しく小さい高さおよび間隔を有する表面特徴でもよい。
【００３７】
コンベアベルトは、ガラスシート１０１を支持するのに使用されるコンベアベルト１２１の表面の汚染から表面の異物を除去するように設計された、連続クリーニング機構のようなクリーニング機構を備えることができる。たとえば、図２に示されるように、コンベアベルト１２１は、湿潤または乾燥した環境において使用され得る回転ブラシ２１３を備えてもよい。さらにまたはあるいは、コンベアベルト１２１は単一または一連の流体洗浄ノズル２１５を備えてもよい。一例において、コンベアベルト１２１の表面を清潔にするのに使用されるエアまたはウォータージェットが通る、一連の洗浄ノズル２１５が提供される。クリーナーは乾燥空気か、または何らかの無害な液体か、またはベルトクリーニングという目的を達成するいかなる組合せでもよい。回転ブラシ２１３および／または流体洗浄ノズル２１５が、コンベアベルト１２１の近傍からガラスチップ、ガラス破片または他の固い粒子もしくは異物を取り除いて、加工のための別のガラスシート１０１を支持するコンベアベルトを準備することができる。コンベアベルト１２１の表面で支持されている第２の主要面１０５に損傷（たとえば、チッピング、クラッキング、スクラッチングなど）をもたらし得る、この仕様に従わない比較的固いコンベアベルトによって、いかなる異物もガラスシート１０１に押し付けられることから、コンベアベルト１２１のクリーニングは、比較的薄いガラスシートを支持するのに使用される、７０以上のショアＡ硬度を有する比較的固いコンベアベルトに特に有利であり得る。
【００３８】
鋭い先端角度（たとえば、約１１０°から約１２５°の先端角度Ａ）を有する、多結晶ダイヤモンドまたは同様の材質のスコアリングホイール２０３の使用と組み合わせた、７０以上のショアＡ硬度を有する比較的固いコンベアベルトの組合せは、併用して特に有用になり得、清潔な境界スコアライン１０９を所望の境界スコア深さＤ１（たとえば、ガラスシート１０１の厚さ「Ｔ」の約１０％から約２０％の境界スコア深さＤ１）で提供するのに役立ち、チップ、クラックおよび／または中央の目標領域１０６の周辺部分を損なう他の欠陥が最小限であるかまたは実質的にない。
【００３９】
図５を参照すると、本方法はまた、分離線１１１に沿ってガラスシート１０１の中央の目標領域１０６からガラスシート１０１の外周領域１１３を分離するステップ５１５を含むことができる。一例において、力は外周領域１１３に加えることができ、クラックはレリーフスコアライン１１５に沿ってギャップ１１８を通って境界スコアライン１０９に伝播し得、次いで、分離線１１１に沿って、中央の目標領域１０６から外周領域１１３を分離し、ガラス板１０７を提供する。図１で示される複数のレリーフスコアライン１１５を含む例において、レリーフスコアライン１１５は、外周領域１１３を区画で分割するのに役立ち、外周領域１１３の個々の区画は、中央の目標領域１０６から容易に分離され得る。
【００４０】
一例において、分離ステップ５１５は、外周領域１１３内に配置された、中央の目標領域１０６を囲む、加力経路１２３に沿って破断力を加えることを含み得る。図示されるように、一例において、加力経路１２３は分離線１１１の形状と幾何学的に類似した形状を有する。一例において、加力経路１２３は、分離線から約６ｍｍから約１８ｍｍの距離３０１を隔てて配置される。そのため、加力および／または曲げモーメントは中央の目標領域１０６の周辺に対して実質的に一定して維持されてもよい。一例において、加圧部材は、加力経路１２３の形状と一致する形状を有するプランジャー部材を含んでもよい。たとえば、プランジャーは、加力経路１２３の各部分を同時に強制的に加圧し、外周領域１１３のすべての部分を、実質的に同時に分離する、外周リングを含み得る。
【００４１】
さらなる例において、分離ステップ５１５は、加力経路１２３に沿って移動する加力装置２１１で破断力を加えることにより行なうことができる。図３を参照すると、一例において、加力装置２１１は、たとえばゴムで覆われたポリアミドまたは鋼で作製され、約１０ｍｍから約２５ｍｍ、たとえば約１０ｍｍから約１５ｍｍの直径の回転破断頭部３０３を含み得る。加力装置２１１は本来であればガラスシートを粉砕し得る局所的な衝撃を回避するために３０Ｎ（すなわち３０ニュートン）未満などの制御された進入力で操作することができる。そのような例において、コンピューターシステムは、様々な制御された下向きの加力下でいかなる所望の経路においても３方向に加力装置２１１を移動させ得、それぞれのレリーフスコアライン１１５間に配置された外周領域１１３の区画が、制御された方法で連続的に分離され得、実質的に同時に外周領域１１３全体の分離を試みるとき、発生し得る比較的激しい破損事態に伴い生じる過度の力を回避し得る。
【００４２】
分離ステップは、また実質的に固いテンプレート２０５を備えたコンベアベルト１２１を支持するステップを含むことができる。テンプレート２０５は、体積弾性係数が約４ＧＰａ以上である、たとえばプラスチックまたは金属のような多くの堅い材質から作製することができる。一例において、テンプレート２０５は、中央の目標領域１０６の設置面積より大きい設置面積を有する形状を画定するテンプレート２０５の外端により画定される外周２０９を有することができる。たとえば、図１においてコンベアベルト１２１の下の陰線において示される外周２０９により明らかなように、外周２０９は分離ライン１１１と幾何学的に同様で、中央の目標領域１０６の設置面積より大きい設置面積を画定する。図３に示されるように、テンプレート２０５の外周２０９と分離線１１１の間の余剰寸法３０５が、約１．５ｍｍから約３ｍｍであるように、テンプレート２０５は中央の目標領域１０６と調整され得る。余剰寸法３０５は、外周２０９について枢着を容易にし、分離を容易にすることができる。図示されていないが、テンプレート２０５の中央の部分は真空ポートのパターンを含むことができ、これは、コンベアベルト１２１における同様の真空ポートと調整され得、コンベアベルトに対する中央の目標領域１０６の解除式保持を容易にすることができる。そのため、中央の目標領域１０６は、本開示のスコアリングステップおよび／または分離ステップ中にコンベアベルト１２１に対して真空で保持され得る。比較的小さな（たとえば１／８インチ（約３．２ｍｍ）未満の）真空ポートが、ガラスシートにスコアリングする工程中、ガラスシートを安定させ、曲げを防止するために提供されてもよい。
【００４３】
さらに図３で図示されるように、テンプレートはさらに約１．５ｍｍから約３ｍｍの厚さ３０７を含むことができる。そのようなテンプレート厚さは、外周領域１１３の適切な曲げを可能にし、中央の目標領域１０６から外周領域１１３の分離を行なうことを可能にする。
【００４４】
図３に示されるように、特定寸法の形状は、有利な分離環境を提供することができ、たとえば約０．５ｍｍから約１．６ｍｍのように、約０．５ｍｍから約１．１ｍｍのように、１．６ｍｍ未満の厚さを有するガラスシートで中央の目標領域１０６から外周領域１１３を有効に分離する。そのような例において、本方法は、ガラスシート１０１の第１の主要面１０３と第２の主要面１０５の間に約０．５ｍｍから約１．６ｍｍの厚さを有するガラスシート１０１を提供するステップ５０１を含むことができる。次いで、本方法は、コンベアベルトにガラスシート１０１を配置するステップ５１３を含むことができる。コンベアベルト１２１は、実質的に固い、たとえば、約１．５ｍｍから約３ｍｍの厚さ３０７を含む、テンプレート２０５で支持することができる。コンベアベルト１２１はスコアリングステップ５０３および／または５０５中にテンプレート２０５で支持され得るが、コンベアベルト１２１が実質的に固いコンベア支持部材２０７で支持されながら、これらのスコアリングステップが行なわれてもよい。
【００４５】
テンプレート２０５または支持部材２０７で支持されているかいないかにかかわらず、次いで、本方法は、たとえば７０以上のショアＡ硬度を有する、および／または、上述の他の特徴を含むかまたは備えるコンベアベルトのような、コンベアベルト１２１で支持された第１の主要面１０３にスコアリングするステップ５０３を含むことができる。コンベアベルト１２１で支持された第１の主要面１０３にスコアリングするステップ５０３は、ガラスシート１０１の中央の目標領域１０６を少なくとも部分的に、たとえば完全に囲む境界スコアライン１０９を提供することができ、ガラスシート１０１の中央の目標領域１０６および外周領域１１３の間の分離線１１１を設定する。外周領域１１３は、少なくとも部分的に、たとえば、完全に、ガラスシート１０１の中央の目標領域１０６を囲む。
【００４６】
テンプレート２０５または支持部材２０７で支持されているかいないかにかかわらず、本方法は、コンベアベルト１２１で支持されたガラスシート１０１の第１の主要面１０３にスコアリングし、外周領域１１３に設定され、境界スコアライン１０９に向かって伸びる少なくとも１つのレリーフスコアライン１１５を提供するステップ５０５をさらに含む。
【００４７】
固いテンプレート２０５は、中央の目標領域１０６の設置面積より大きい設置面積を含むことができ、テンプレートは分離ライン１１１と幾何学的に同様の外周を含む。本方法は、テンプレート２０５の外周２０９と分離線１１１の間の余剰寸法３０５が、約１．５ｍｍから約３ｍｍであるように、テンプレート２０５を中央の目標領域１０６と揃えるステップをさらに含む。
【００４８】
次いで、本方法は、外周領域１１３内に配置された、加力経路１２３に沿って移動する、加力装置２１１で破断力を加え、中央の目標領域１０６を囲み、分離線１１１に沿ってガラスシート１０１の中央の目標領域１０６からガラスシート１０１の外周領域１１３を分離する、ステップ５１５を含むことができる。そのような例において、加力経路は、分離線１１１から約６ｍｍから約１８ｍｍの破断オフセット３０１を置いて配置することができ、たとえば、約４０Ｎから約７０Ｎの制御された破断力を加えることができる。いくつかの例において、加力装置２１１の下向きの加力下で発生した曲げ応力が、境界スコアライン１０９に沿って７０ＭＰａ以上であるように、テンプレート２０５の厚さ３０７、テンプレートの余剰寸法３０５および破断オフセット３０１を設計することができる。
【００４９】
いったんガラス板１０７がガラスシート１０１から分離されたら、図５で示されるステップ５１７により示されるように、ガラス板はさらに加工されてもよい。たとえば、いくつかの例において、ガラスシートの第１および第２の主要面に所望のガラス面トポグラフィーを提供するように、ガラス板は形成されてもよい。あるいは、ガラス板のいかなる形状も、この開示のスコアリング／分離処理を行なう前に、ガラスシートを事前に形成した結果であってもよい。さらなる例において、ガラス板のエッジはガラス欠陥を取り除くために、および／または、ガラス板の形状を微調整するために、研磨されてもよい。エッジはまた、磨くか他の方法で加工することができ、小さな欠陥をさらに取り除くのに役立ち、それによってガラス板１０７のエッジを強化する。
【００５０】
ガラス板１０７は、図５で示されるステップ５１９で示されるような化学強化でさらに加工することができる。一例において、ガラス板は、コーニング社（Ｃｏｒｎｉｎｇ  Ｉｎｃｏｒｐｏｒａｔｅｄ）のＣｏｒｎｉｎｇ（登録商標）Ｇｏｒｉｌｌａ（登録商標）ガラスを含むガラス板に化学的に強化され得る。そのような化学強化ガラスはたとえば、米国特許第７６６６５１１号明細書、同第４４８３７００号明細書及び同第５６７４７９０号明細書に従って実行されてもよい。化学強化はイオン交換処理により行なわれてもよい。たとえば、フュージョンドローにより作製されたガラスシート（たとえばアルミノケイ酸塩ガラス、アルカリアルミノホウケイ酸塩ガラス）から作製して、このガラスシートからガラス板を分離して上述のガラス板を製作した後、次いで、ガラス板は、所定時間の溶融塩浴中にガラス板を浸漬することにより化学的に強化され得る。ガラス板の表面または表面近傍のガラス板内のイオンは、たとえば塩浴の結果、より大きい金属イオンと交換される。一実施形態において、溶融塩浴の温度は約４３０℃で、所定時間は約８時間である。別の実施形態において、溶融塩浴の温度はほぼ４５０℃で、所定時間は約４．５時間である。
【００５１】
より大きいイオンをガラスに取り込むことで、表面領域近傍において圧縮応力を生じることにより、ガラス板を強化する。圧縮応力との平衡を保つためにガラス板の中央部内に対応する引張応力が引き起こされる。
【００５２】
コーニング社の「Ｇｏｒｉｌｌａ」ガラスの化学強化工程は板１０７を強化するのに使用することができる。いったん強化されると、ガラス板は、表面からの比較的深い深さで（たとえば約４０マイクロメートル；さらに１００マイクロメートルを超えてもよい）、比較的高い圧縮応力（たとえば約７００ＭＰａから約７３０ＭＰａ、さらに８００ＭＰａを超えてもよい）を有することができる。そのようなガラスは、初期状態の表面と同様に高い残留強度、高い耐スクラッチ性、高い耐衝撃性、高い曲げ強さも有する。一例としてのガラス組成物はＳｉＯ２、Ｂ２Ｏ３およびＮａ２Ｏを含み得、（ＳｉＯ２＋Ｂ２Ｏ３）≧６６ｍｏｌ％、およびＮａ２Ｏ≧９ｍｏｌ％である。
【００５３】
さらなる例において、化学強化ガラス板１０７は、ガラス板をさらに強化するのに酸エッチングされたガラスシートを含むことができる。酸エッチングステップは、いくつかの例において、化学強化ガラス板１０７の表面から約１．５から約１．７マイクロメートルを除去することができる。酸エッチングは、ガラスの強度がその大きさおよび表面傷の先端形状に非常に影響を受けやすいという事実に対処する。上述の表面層を除去することで、酸エッチングは１マイクロメートル未満の表面傷の大多数を除去することができる。酸エッチングはより大きい傷を除去し得ないが、酸エッチング処理は、これを行わなければ非常に応力集中係数を減じてしまうような傷の先端を丸くする傾向がある。ガラス面における改善（たとえば小さな表面傷の除去およびより大きい傷の先端を丸くすること）は、耐衝撃性のようなガラス強度を非常に高めることができる。さらに、ガラスの比較的浅い深さのみが除去されるので、いくつかの例では表面から４０マイクロメートルかまたはさらに１００マイクロメートルをも超えるような、ガラスシートにはるかに深い深さで比較的高い圧縮応力を有する化学強化ガラス板において、著しい圧縮応力の低下を生じないだろう。
【００５４】
一例において、酸エッチングステップは１．５Ｍ  ＨＦ／０．９Ｍ  Ｈ２ＳＯ４の化学溶液と共に水平スプレーエッチングシステムで行なうことができる。他のプロセスパラメータとしては、９０°Ｆ（３２．２℃）の処理温度、４０秒の工程時間、２０ｐｓｉ（約１３７９００Ｐａ）のスプレー圧力、毎分１５サイクルのスプレー振動および０．４８ガロン（約１．８１７Ｌ）／分の円錐形のスプレーノズルの使用を含むことができる。酸エッチングの後、加工されたガラス板は、２０ｐｓｉ（約１３７９００Ｐａ）のスプレー圧力と共に、水を使用した洗浄処理ステップで毎分０．３ガロン（約１．１３６Ｌ）のファンジェットパターンノズルを通して洗浄され得る。次いで、酸エッチングされた化学強化ガラス板は、空気流ドライヤーシステムで空気を供給する５ｈｐの空気タービン下で乾燥させてもよい。
【００５５】
本開示の方法は、たとえば約０．５ｍｍから約１．６ｍｍのように、約０．５ｍｍから約１．１ｍｍのように、１．６ｍｍ未満の厚さを有する薄いガラスの安定したスコアリングを、ガラス板のエッジに沿って過度に削ることをせずに、提供することができる。さらに、本開示の方法は、優秀なエッジ品質およびプロセス歩留で、曲線状のスコアラインに沿って完全に自動化された分離を可能にし得る。さらに、本開示の方法は、７０以上のショアＡ硬度を有するコンベアベルトで処理するのに特に役立つと判明している、コンベアベルトの洗浄工程を導入することにより、プロセス安定性を改善し得る。さらに、本開示のさらなる方法は処理装置で高速加工技術と共に車両ガラスの製造に使用されてもよい。さらに、本開示の方法は、コーニング社の「Ｇｏｒｉｌｌａ」ガラスのような化学強化ガラスを含むガラス板を形成するための薄いガラスシートのスコアリングおよび分離を提供することができる。
【００５６】
本開示の方法は、低減された厚さで様々な外周形状を有するガラス板を提供することができ、実質的に平らか、または曲線状、または特定用途に適した他の形状になり得る。一例において、実質的に曲線状のガラス板は様々な外周形状を備えてもよい。そのため、本開示の方法は、薄いガラスシートのスコアリング、および、様々な用途、たとえば、車両用窓としての使用などに提供し得る複雑な曲線状に形成されたガラス板への分離を完全自動化するのに特に適している。窓の厚さが低減されると、既存の窓構造と比較して、比較的より少ない重量のガラスが提供される。そのため、本開示のガラス板は、車両の全重量の減少、および車両のそれに応じた燃費効率およびＣＯ２排出の減少を容易にすることができる。本開示の方法の技術は、本来であれば、たとえば、ガラス板の低減されたエッジ強さなどの低減された強度を生じ得る、エッジおよびガラス板の主要面に対する損傷を低減し、薄いガラスシートから薄いガラス板への加工を可能にする。さらに、品質の向上したガラス板は、エッジ仕上げによりさらに加工することができ、また、化学強化技術を含み得、たとえば、コーニング社の「Ｇｏｒｉｌｌａ」ガラスのようにガラス板を提供できる。さらに、ガラス板をさらに強化する酸エッチングなどのさらなる技術が行われてもよい。そのため、単に低重量なだけではなく、より高い強度ガラス板を含むことができるガラス板が提供され得、また車両窓に典型的に生じる異物または他の環境要因からの損傷に抵抗することができる強い構造の構成で軽量の車両窓の形成を容易にすることができる。さらに、ガラス板は車両の運転者および乗客に、窓を通して向上された視野角を可能にするために、高解像度ディスプレイガラスから形成することができる。
【００５７】
本発明の精神および範囲から逸脱することなく、種々の改変および変形が可能であることは当業者には明らかであろう。すなわち、本開示の改変および変形が添付の請求項およびその同等物の範囲内であるならば、本開示はこのような改変および変形を含むことが意図されている。
【符号の説明】
【００５８】
１０１  ガラスシート
１０３  第１の主要面
１０５  第２の主要面
１０７  ガラス板
２０１  スコアリング装置
２０３  スコアリングホイール
２０５  テンプレート
２０７  支持部材
２０９  外周
２１１  加力装置  
２１３  回転ブラシ
２１５  流体洗浄ノズル
【図１】
2016515085.tif 000003
【図２】
2016515085.tif 000004
【図３】
2016515085.tif 000005
【図４】
2016515085.tif 000006
【図５】
2016515085.tif 000007
【手続補正書】
【提出日】平成27年10月29日(2015.10.29)
【手続補正１】
【補正対象書類名】明細書
【補正対象項目名】００２４
【補正方法】変更
【補正の内容】
【００２４】
より薄い厚さのガラス板を提供することが所望される。そのようなガラス板はたとえば、従来の窓構造を組み込む車両と比較して、燃費効率を増加させ、自動車排気量を削減する車両用軽量窓を提供するのに使用され得る。従来の加工技術により発生し得るような欠点のない、比較的薄いガラスシートからガラス板を加工するための生産技術を提供することが、さらに所望される。本開示の独特な特徴は、厚さがたとえば約０．５ｍｍから約１．６ｍｍのように、約０．５ｍｍか約１．１ｍｍのように、約１．６ｍｍ未満である薄いガラスシートの加工中に、本来なら起こり得る面倒な問題もなく、ガラスシートからガラス板を分離することを可能にする。
【手続補正２】
【補正対象書類名】明細書
【補正対象項目名】００５６
【補正方法】変更
【補正の内容】
【００５６】
本開示の方法は、低減された厚さで様々な外周形状を有するガラス板を提供することができ、実質的に平らか、または曲線状、または特定用途に適した他の形状になり得る。一例において、実質的に曲線状のガラス板は様々な外周形状を備えてもよい。そのため、本開示の方法は、薄いガラスシートのスコアリング、および、様々な用途、たとえば、車両用窓としての使用などに提供し得る複雑な曲線状に形成されたガラス板への分離を完全自動化するのに特に適している。窓の厚さが低減されると、既存の窓構造と比較して、比較的より少ない重量のガラスが提供される。そのため、本開示のガラス板は、車両の全重量の減少、および車両のそれに応じた燃費効率の増加およびＣＯ２排出の減少を容易にすることができる。本開示の方法の技術は、本来であれば、たとえば、ガラス板の低減されたエッジ強さなどの低減された強度を生じ得る、エッジおよびガラス板の主要面に対する損傷を低減し、薄いガラスシートから薄いガラス板への加工を可能にする。さらに、品質の向上したガラス板は、エッジ仕上げによりさらに加工することができ、また、化学強化技術を含み得、たとえば、コーニング社の「Ｇｏｒｉｌｌａ」ガラスのようにガラス板を提供できる。さらに、ガラス板をさらに強化する酸エッチングなどのさらなる技術が行われてもよい。そのため、単に低重量なだけではなく、より高い強度ガラス板を含むことができるガラス板が提供され得、また車両窓に典型的に生じる異物または他の環境要因からの損傷に抵抗することができる強い構造の構成で軽量の車両窓の形成を容易にすることができる。さらに、ガラス板は車両の運転者および乗客に、窓を通して向上された視野角を可能にするために、高解像度ディスプレイガラスから形成することができる。
【国際調査報告】
2016515085.tif 000008
2016515085.tif 000009
2016515085.tif 000010